(57)【要約】  重合体（Ａ）、単量体（Ｂ）及び重合開始剤（Ｃ）を含有する組成物であって；単量体（Ｂ）１００質量部に対して重合体（Ａ）１００〜２８０質量部を含有し、重合体（Ａ）が、メチルメタクリレート単位を７０質量％以上含有し、単量体（Ｂ）が、下記式（１）2015046100.tif 000019［式中、Ｒ１及びＲ２は、それぞれ独立に水素原子又はメチル基を示し、Ｒ１及びＲ２のうち、少なくとも１つが水素原子である。］で表される化合物（ｂ１）及びメチルメタクリレート（ｂ２）から選択される少なくとも１種の化合物７０〜９９．５質量％と、１，４−ペンタジエン−３−オール（ｂ３）０．５〜３０質量％とを含有する組成物を用いることによって、高強度かつ高弾性率でありながら靭性に優れ、しかも低吸水率である成形品を得ることができる。
2015046100.tif 000002
【特許請求の範囲】
【請求項１】
重合体（Ａ）、単量体（Ｂ）及び重合開始剤（Ｃ）を含有する組成物であって；
単量体（Ｂ）１００質量部に対して重合体（Ａ）１００〜２８０質量部を含有し、
重合体（Ａ）が、メチルメタクリレート単位を７０質量％以上含有し、
単量体（Ｂ）が、下記式（１）
【化１】
2015046100.tif 000015
［式中、Ｒ１及びＲ２は、それぞれ独立に水素原子又はメチル基を示し、Ｒ１及びＲ２のうち、少なくとも１つが水素原子である。］
で表される化合物（ｂ１）及びメチルメタクリレート（ｂ２）から選択される少なくとも１種の化合物７０〜９９．５質量％と、下記式（２）
【化２】
2015046100.tif 000016
で表される１，４−ペンタジエン−３−オール（ｂ３）０．５〜３０質量％とを含有することを特徴とする組成物。
【請求項２】
重合体（Ａ）の粒子に由来する不均一構造を有する請求項１に記載の組成物。
【請求項３】
単量体（Ｂ）が、化合物（ｂ１）７０〜９９．５質量％と１，４−ペンタジエン−３−オール（ｂ３）０．５〜３０質量％とを含有する請求項１又は２に記載の組成物。
【請求項４】
単量体（Ｂ）が、メチルメタクリレート（ｂ２）７０〜９９．５質量％と１，４−ペンタジエン−３−オール（ｂ３）０．５〜３０質量％とを含有する請求項１又は２に記載の組成物。
【請求項５】
請求項１〜４のいずれかに記載の組成物からなる医療用組成物。
【請求項６】
請求項５に記載の医療用組成物からなる歯科用組成物。
【請求項７】
請求項６に記載の歯科用組成物からなる歯科用接着剤。
【請求項８】
請求項５に記載の医療用組成物からなる骨セメント。
【請求項９】
請求項１〜４のいずれかに記載の組成物を硬化させてなる成形品。
【請求項１０】
請求項６に記載の歯科用組成物を硬化させてなる義歯床又はマウスピース。
【請求項１１】
重合体（Ａ）の粉剤と、単量体（Ｂ）の液剤とを、重合開始剤（Ｃ）の存在下で混合して増粘させることを特徴とする請求項１〜４のいずれかに記載の組成物の製造方法。
【請求項１２】
重合体（Ａ）が予め重合開始剤（Ｃ）を含有している請求項１１に記載の組成物の製造方法。
【請求項１３】
メチルメタクリレート単位を７０質量％以上含有する重合体（Ａ）の粉剤と、
下記式（１）
【化３】
2015046100.tif 000017
［式中、Ｒ１及びＲ２は、それぞれ独立に水素原子又はメチル基を示し、Ｒ１及びＲ２のうち、少なくとも１つが水素原子である。］
で表される化合物（ｂ１）及びメチルメタクリレート（ｂ２）から選択される少なくとも１種の化合物７０〜９９．５質量％と、下記式（２）
【化４】
2015046100.tif 000018
で表される１，４−ペンタジエン−３−オール（ｂ３）０．５〜３０質量％とを含有する単量体（Ｂ）の液剤、とからなり、前記粉剤又は前記液剤の少なくとも一方が重合開始剤（Ｃ）を含有する、キット。
【発明の詳細な説明】
【技術分野】
【０００１】
本発明は、メチルメタクリレート単位を含有する重合体、複数種の単量体及び重合開始剤を含有する組成物及びその製造方法に関する。また、このような組成物からなる医療用組成物、特に歯科用組成物に関する。さらに、前記組成物を硬化させてなる成形品及び前記組成物を製造するためのキットに関する。
【背景技術】
【０００２】
重合体、単量体及び重合開始剤を含有する組成物は成形品の材料等として用いられている。このような組成物は、通常、重合体の粉剤と単量体の液剤を混合して製造される。そして、成形品の製造方法としては、通常、重合体の粉剤と単量体の液剤を混合して、混合物が餅状になるまで待ってから賦形し、その後重合させて硬化させることによって目的の形状のものを得る方法が用いられている。このような製造方法を用いれば、組成物の製造やその後の賦形が簡便な操作で可能である。これまで、このような組成物として、ポリメチルメタクリレート（ＰＭＭＡ）の粉剤とメチルメタクリレート（ＭＭＡ）の液剤とを混合して得られるものが知られており、当該組成物は、医療分野等において使用されている。例えば、当該組成物は、歯科分野において、義歯床材、マウスピース材等の材料として使用されているほか、整形外科の分野において、骨セメント材等として使用されている。【０００３】
しかしながら、ポリメチルメタクリレート、メチルメタクリレート及び重合開始剤を含有する組成物を重合させた硬化物は、高硬度かつ高強度ではあるものの、靭性が不十分となる場合があった。したがって、用途によっては使用中の応力や衝撃によって破損するおそれがあり、その改善が求められていた。また、前記硬化物を湿った状態で長期間使用した場合、成形品が吸水することにより機械的性質が低下する場合があった。なかでも、義歯床やマウスピースは、コーヒーやお茶などにより着色することや、長期間使用することにより悪臭を発することがあり、吸水率の低下が求められていた。【０００４】
特許文献１には、不飽和二重結合を持つ重合性モノマーと、ポリアルキル（メタ）アクリレートと、重合触媒とが混合されてなり、前記ポリアルキル（メタ）アクリレートの少なくとも一部が前記重合性モノマー中に溶解していることを特徴とする義歯床用樹脂材料が記載されている。これにより、予めペースト状となっていて操作が簡略化できるとともに、弾性エネルギーが大きく適度な硬さと粘り強さとを有した硬化体が得られるとされている。実施例には、重合性モノマーとして、１，６−ヘキサンジオールジメタクリレート、トリメチロールプロパントリメタクリレート及びエチレングリコールジメタクリレートを用いた例が記載されているが、その強度は不十分なものであった。【０００５】
特許文献２には、ポリアルキル（メタ）アクリレートの粉剤と、炭素数が６以上のビニルエステル単量体の液剤とを、重合開始剤の存在下で混合して増粘させてから賦形し、その後重合反応を進行させて硬化させる、成形品の製造方法が記載されている。しかしながら、液剤としてビニルエステル単量体を用いたのでは、得られる成形品の弾性率が低くなり、高弾性率が要求される用途に用いるには不十分な場合があった。【０００６】
特許文献３には、ポリメチルメタクリレートの粉剤と、ポリエチレングリコールジ（メタ）アクリレートの液剤とを重合開始剤の存在下で混合して増粘させてから賦形し、その後重合反応を進行させて硬化させる、成形品の製造方法が記載されている。しかしながら、ポリエチレングリコールジ（メタ）アクリレートは、ポリメチルメタクリレートの粉剤を膨潤させる速度が遅く、混合操作に２４時間あるいはそれ以上の時間を要するので、操作性が不十分であった。また、用途によっては、強度、弾性率、靭性のバランスが不十分となる場合があった。
【先行技術文献】
【特許文献】
【０００７】
【特許文献１】特開２０００−２５４１５２号公報
【特許文献２】ＷＯ２００６／０７７９４４号
【特許文献３】ＷＯ２０１１／０９００７８号
【発明の概要】
【発明が解決しようとする課題】
【０００８】
本発明は、上記課題を解決するためになされたものであり、高強度かつ高弾性率でありながら靭性に優れ、しかも低吸水率である成形品を得ることができる組成物を提供することを目的とするものである。また、そのような樹脂組成物を簡便に調製することができる方法を提供することを目的とするものである。
【課題を解決するための手段】
【０００９】
上記課題は、重合体（Ａ）、単量体（Ｂ）及び重合開始剤（Ｃ）を含有する組成物であって；
単量体（Ｂ）１００質量部に対して重合体（Ａ）１００〜２８０質量部を含有し、
重合体（Ａ）が、メチルメタクリレート単位を７０質量％以上含有し、
単量体（Ｂ）が、下記式（１）
【化１】
2015046100.tif 000003
［式中、Ｒ１及びＲ２は、それぞれ独立に水素原子又はメチル基を示し、Ｒ１及びＲ２のうち、少なくとも１つが水素原子である。］
で表される化合物（ｂ１）及びメチルメタクリレート（ｂ２）から選択される少なくとも１種の化合物７０〜９９．５質量％と、下記式（２）
【化２】
2015046100.tif 000004
で表される１，４−ペンタジエン−３−オール（ｂ３）０．５〜３０質量％とを含有することを特徴とする組成物を提供することによって解決される。【００１０】
このとき、前記組成物が、重合体（Ａ）の粒子に由来する不均一構造を有することが好適である。【００１１】
単量体（Ｂ）が、化合物（ｂ１）７０〜９９．５質量％と１，４−ペンタジエン−３−オール（ｂ３）０．５〜３０質量％とを含有する前記組成物が好適な実施態様である。また、単量体（Ｂ）が、メチルメタクリレート（ｂ２）７０〜９９．５質量％と１，４−ペンタジエン−３−オール（ｂ３）０．５〜３０質量％とを含有する前記組成物も、好適な実施態様である。【００１２】
前記組成物からなる医療用組成物が本発明の好適な実施態様であり、当該医療用組成物からなる歯科用組成物、特に歯科用接着剤がより好適な実施態様である。具体的には、前記医療用組成物からなる骨セメントが好適な実施態様である。また、前記組成物を硬化させてなる成形品も本発明の好適な実施態様である。具体的には、前記歯科用組成物を硬化させてなる義歯床又はマウスピースが、好適な実施態様である。【００１３】
また上記課題は、重合体（Ａ）の粉剤と、単量体（Ｂ）の液剤とを、重合開始剤（Ｃ）の存在下で混合して増粘させることを特徴とする前記組成物の製造方法を提供することによっても解決される。このとき、重合体（Ａ）が予め重合開始剤（Ｃ）を含有していることが好適である。【００１４】
さらに上記課題は、メチルメタクリレート単位を７０質量％以上含有する重合体（Ａ）の粉剤と、
下記式（１）
【化３】
2015046100.tif 000005
［式中、Ｒ１及びＲ２は、それぞれ独立に水素原子又はメチル基を示し、Ｒ１及びＲ２のうち、少なくとも１つが水素原子である。］
で表される化合物（ｂ１）及びメチルメタクリレート（ｂ２）から選択される少なくとも１種の化合物７０〜９９．５質量％と、下記式（２）
【化４】
2015046100.tif 000006
で表される１，４−ペンタジエン−３−オール（ｂ３）０．５〜３０質量％とを含有する単量体（Ｂ）の液剤、とからなり、前記粉剤又は前記液剤の少なくとも一方が重合開始剤（Ｃ）を含有するキットを提供することによっても解決される。
【発明の効果】
【００１５】
本発明の組成物は、簡便に調製できる。また、本発明の組成物を硬化させてなる成形品は、高強度かつ高弾性率でありながら靭性に優れ、しかも低吸水率である。したがって、当該組成物は、義歯床又はマウスピースなどの製造に好適に用いられるとともに、歯科用接着剤や骨セメントとしても好適に用いられる。さらに、本発明のキットによれば、前記組成物を簡便に製造できる。
【図面の簡単な説明】
【００１６】
【図１】実施例２１における成形品の薄切片の顕微鏡画像である。
【図２】実施例１〜６及び比較例２において、横軸に１，４−ペンタジエン−３−オール（ｂ３）の含有率（質量％）を、縦軸に得られた試験片の曲げ弾性係数（ＧＰａ）をプロットしたグラフである。
【図３】実施例１〜６及び比較例２において、横軸に１，４−ペンタジエン−３−オール（ｂ３）の含有率（質量％）を、縦軸に得られた試験片の曲げ強さ（ＭＰａ）をプロットしたグラフである。
【図４】実施例１〜６及び比較例２において、横軸に１，４−ペンタジエン−３−オール（ｂ３）の含有率（質量％）を、縦軸に得られた試験片の最大撓み量（ｍｍ）をプロットしたグラフである。
【図５】実施例１〜６及び比較例２において、横軸に１，４−ペンタジエン−３−オール（ｂ３）の含有率（質量％）を、縦軸に得られた試験片の破断エネルギー（ＫＪ／ｍ２）をプロットしたグラフである。
【図６】実施例１〜７及び比較例１、２において、横軸に１，４−ペンタジエン−３−オール（ｂ３）の含有率（質量％）を、縦軸に得られた試験片の見掛け飽和吸水率（質量％）をプロットしたグラフである。
【図７】実施例１１〜２０及び比較例３において、横軸に１，４−ペンタジエン−３−オール（ｂ３）の含有率（質量％）を、縦軸に得られた試験片の曲げ弾性係数（ＧＰａ）をプロットしたグラフである。
【図８】実施例１１〜２０及び比較例３において、横軸に１，４−ペンタジエン−３−オール（ｂ３）の含有率（質量％）を、縦軸に得られた試験片の曲げ強さ（ＭＰａ）をプロットしたグラフである。
【図９】実施例１１〜２０及び比較例３において、横軸に１，４−ペンタジエン−３−オール（ｂ３）の含有率（質量％）を、縦軸に得られた試験片の最大撓み量（ｍｍ）をプロットしたグラフである。
【図１０】実施例１１〜２０及び比較例３において、横軸に１，４−ペンタジエン−３−オール（ｂ３）の含有率（質量％）を、縦軸に得られた試験片の破断エネルギー（ＫＪ／ｍ２）をプロットしたグラフである。
【図１１】実施例１１〜２０及び比較例３において、横軸に１，４−ペンタジエン−３−オール（ｂ３）の含有率（質量％）を、縦軸に得られた試験片の見掛け飽和吸水率（質量％）をプロットしたグラフである。
【発明を実施するための形態】
【００１７】
本発明の組成物は、重合体（Ａ）、単量体（Ｂ）及び重合開始剤（Ｃ）を含有する組成物であって；
単量体（Ｂ）１００質量部に対して重合体（Ａ）１００〜２８０質量部を含有し、
重合体（Ａ）が、メチルメタクリレート単位を７０質量％以上含有し、
単量体（Ｂ）が、下記式（１）
【化５】
2015046100.tif 000007
［式中、Ｒ１及びＲ２は、それぞれ独立に水素原子又はメチル基を示し、Ｒ１及びＲ２のうち、少なくとも１つが水素原子である。］
で表される化合物（ｂ１）及びメチルメタクリレート（ｂ２）から選択される少なくとも１種の化合物７０〜９９．５質量％と、下記式（２）
【化６】
2015046100.tif 000008
で表される１，４−ペンタジエン−３−オール（ｂ３）０．５〜３０質量％とを含有することを特徴とする組成物である。
【００１８】
重合体（Ａ）はメチルメタクリレート単位を７０質量％以上含有する重合体である。メチルメタクリレート単位を７０質量％以上含有することで、高強度及び高弾性率を有する成形品を得ることができる。したがって、このような成形品は、所定の強度や弾性率が求められる、義歯床用材料やマウスピース用材料などとして好適に用いられる。また、メチルメタクリレート単位を７０質量％以上含有する重合体（Ａ）は、ハロゲン原子を含む重合体や芳香環を含む重合体に比べて生体適合性が高い。さらに、重合体（Ａ）は比較的ガラス転移温度の高い非晶性の重合体であり、懸濁重合などによって本発明の実施に好適な粒径の粉剤を容易に得ることが可能である。重合体（Ａ）は、メチルメタクリレートの単独重合体であってもよいし、メチルメタクリレートとその他の単量体との共重合体であっても構わない。重合体（Ａ）のメチルメタクリレート単位の含有率は、８０質量％以上が好適であり、９０質量％以上がより好適であり、９５質量％以上がさらに好適である。メチルメタクリレート単位が７０質量％未満の場合には、得られる成形品の強度や弾性率が低下する。
【００１９】
重合体（Ａ）が共重合体である場合にメチルメタクリレートと共重合させる単量体は、メチルメタクリレートと共重合可能な単量体であれば特に制限されない。例えば、メチルアクリレート、エチル（メタ）アクリレート、イソプロピル（メタ）アクリレート、ｎ−プロピル（メタ）アクリレート、ｎ−ブチル（メタ）アクリレート、イソブチル（メタ）アクリレート又はｔ−ブチル（メタ）アクリレートなどのアルキル（メタ）アクリレート；エチレン、プロピレンなどのオレフィン；酢酸ビニルなどのカルボン酸ビニル；無水マレイン酸；アクリロニトリル；スチレン；塩化ビニルなどが挙げられる。これらの単量体は１種類でも使用可能であるし、２種類以上を組み合わせて使用してもよい。重合性の観点からは、アルキル（メタ）アクリレートが好適である。そして、重合体（Ａ）の粉剤と単量体（Ｂ）の液剤を用いて組成物を製造する場合における、重合体（Ａ）の膨潤のし易さの観点からは、エチルメタクリレートが好適である。これらの単量体の含有率は、３０質量％以下であり、２０質量％以下が好適であり、１０質量％以下がより好適であり、５質量％以下がさらに好適である。
【００２０】
重合体（Ａ）の分子量は特に制限されないが、通常５，０００〜２，０００，０００の重量平均分子量を有するものが使用される。分子量が５，０００より低い場合には、得られる成形品の強度が不十分になるおそれがある。分子量は２００，０００以上がより好適であり、３００，０００以上がさらに好適である。重合体（Ａ）の分子量は１，５００，０００以下がより好適であり、１，０００，０００以下がさらに好適である。上記重量平均分子量は、ゲルパーミエーションクロマトグラフィー（ＧＰＣ）で測定することができる。
【００２１】
本発明の組成物が含有する単量体（Ｂ）は、上記式（１）で表される化合物（ｂ１）及びメチルメタクリレート（ｂ２）から選択される少なくとも１種の化合物７０〜９９．５質量％と、上記式（２）で表される１，４−ペンタジエン−３−オール（ｂ３）０．５〜３０質量％とを含有するものである。ここで、単量体（Ｂ）が、１，４−ペンタジエン−３−オール（ｂ３）を含むことが本発明の最大の特徴である。１，４−ペンタジエン−３−オール（ｂ３）を含むことにより、得られる成形品の靭性が大きく向上する。このとき、弾性率や強度はそれほど大きく低下しないので、高強度かつ高弾性率でありながら靭性に優れた成形品を得ることができる。また、１，４−ペンタジエン−３−オール（ｂ３）を含むことにより、得られる成形品の吸水率が低下する。さらに、上記式（１）で表される化合物（ｂ１）、メチルメタクリレート（ｂ２）及び１，４−ペンタジエン−３−オール（ｂ３）のいずれも、ハロゲン元素や芳香環を含まないので、本発明の組成物は生体適合性が高いと考えられる。
【００２２】
単量体（Ｂ）中の主成分である上記式（１）で表される化合物（ｂ１）も、メチルメタクリレート（ｂ２）も、いずれも重合体（Ａ）の粒子を迅速に膨潤させて組成物を得ることができるので、生産性が良好である。そして当該組成物を硬化させて得られる成形物は、いずれも高強度かつ高弾性率である。
【００２３】
単量体（Ｂ）中の主成分として用いられる化合物（ｂ１）の構造は、下記式（１）で表されるとおりである。
【００２４】
【化７】
2015046100.tif 000009
【００２５】
上記式（１）で表される化合物（ｂ１）は、エチレン性二重結合を有する重合性基を２つ有する架橋性の単量体である。化合物（ｂ１）中の２つの重合性基はエステル結合によって連結されていて、重合性基間の距離が近い。また、化合物（ｂ１）は、メタクリロイル基（式（１）中、Ｒ１がメチル基であり、Ｒ２が水素原子である場合）、アクリロイル基（式（１）中、Ｒ１及びＲ２が水素原子である場合）又はクロトノイル基（式（１）中、Ｒ１が水素原子であり、Ｒ２がメチル基である場合）と、カルボン酸ビニルエステル基とを有する。これらの置換基はいずれも重合体（Ａ）を膨潤させる機能を有するため、化合物（ｂ１）は重合体（Ａ）の粉剤を短時間で膨潤させることができる。ここで、化合物（ｂ１）における、メタクリロイル基、アクリロイル基又はクロトノイル基中のカルボニル基と、カルボン酸ビニルエステル基中のカルボニル基は同一である。
【００２６】
化合物（ｂ１）としては、上記式（１）中のＲ１がメチル基であり、Ｒ２が水素原子であるもの、又は、式（１）中のＲ１及びＲ２が水素原子であるものが好適である。生体適合性、並びに、得られる成形品の強度及び破断エネルギーが優れる観点からは、化合物（ｂ１）は、式（１）中のＲ１がメチル基であり、Ｒ２が水素原子であるものがより好適である。
【００２７】
本発明の組成物において、単量体（Ｂ）が含有する１，４−ペンタジエン−３−オール（ｂ３）の構造は、下記式（２）で表されるとおりである。
【００２８】
【化８】
2015046100.tif 000010
【００２９】
上記式（２）で表される１，４−ペンタジエン−３−オール（ｂ３）は、エチレン性二重結合を有する重合性基を２つ有する架橋性の単量体である。１，４−ペンタジエン−３−オール（ｂ３）中の２つの重合性基は炭素原子１個を介して連結されているので、重合性基間の距離が非常に近い。また、当該炭素原子に水酸基が結合して沸点が上昇しているので、組成物を製造する際の揮発が少なく、作業環境の面からも好ましい。さらに、エチレン性二重結合からのアリル位に水酸基を有しているので、２つのエチレン性二重結合の反応性が高い。
【００３０】
単量体（Ｂ）は、上記式（１）で表される化合物（ｂ１）及びメチルメタクリレート（ｂ２）から選択される少なくとも１種の化合物７０〜９９．５質量％と、１，４−ペンタジエン−３−オール（ｂ３）０．５〜３０質量％とを含有する。化合物（ｂ１）及びメチルメタクリレート（ｂ２）から選択される少なくとも１種の化合物の含有率が７０質量％未満の場合には、弾性率と強度が不十分となる。当該化合物の含有率は、好適には８５質量％以上であり、より好適には９２質量％以上である。一方、化合物（ｂ１）及びメチルメタクリレート（ｂ２）から選択される少なくとも１種の化合物の含有率が９９．５質量％を超える場合には、靭性の改善効果及び含水率の低下効果が不十分となる。当該化合物の含有率は、好適には９９質量％以下であり、より好適には９８質量％以下である。また、１，４−ペンタジエン−３−オール（ｂ３）の含有率が０．５質量％未満の場合には、靭性の改善効果及び含水率の低下効果が不十分となる。１，４−ペンタジエン−３−オール（ｂ３）の含有率は、好適には１質量％以上であり、より好適には２質量％以上である。一方、１，４−ペンタジエン−３−オール（ｂ３）の含有率が３０質量％を超える場合には、弾性率と強度が不十分となる。１，４−ペンタジエン−３−オール（ｂ３）の含有率は、好適には１５質量％以下であり、より好適には８質量％以下である。
【００３１】
本発明の単量体（Ｂ）を使用することによって、高強度、高弾性率であり、しかも靭性に優れた成形体が得られる。このときのメカニズムについての詳細は明らかになっていないが、次のようなことが推測される。
【００３２】
本発明の樹脂組成物は、重合体（Ａ）の分子鎖の間に単量体（Ｂ）が入り込んだ後に、単量体（Ｂ）が重合されることによって、重合体（Ａ）の分子鎖と、単量体（Ｂ）中の複数種の単量体から構成される重合体とが相互に絡み合った、いわゆる「セミ相互侵入網目構造」を形成していると推定される。このとき、重合後の架橋点間の距離が非常に短い１，４−ペンタジエン−３−オール（ｂ３）を用いることで、得られる成形品に優れた靭性が与えられるものと考えられる。
【００３３】
本発明の樹脂組成物においては、組成物全体が均一ではなく、重合体（Ａ）の粒子に由来する不均一構造を有することが好ましい。本発明の樹脂組成物の好適な製造方法では、重合体（Ａ）の粉剤と、単量体（Ｂ）の液剤とを、重合開始剤（Ｃ）の存在下で混合して増粘させる。このとき、重合体（Ａ）の粒子は完全に溶解することなく残存し、粒子中心部では単量体（Ｂ）の含有率が少なく、粒子間では単量体（Ｂ）の含有率が多いという不均質構造が形成される。このような不均質な構造を有する組成物を硬化させることで、高強度、高弾性率であり、しかも靭性に優れた成形体が得られると考えられる。
【００３４】
本発明の組成物において、１，４−ペンタジエン−３−オール（ｂ３）を含有する単量体（Ｂ）を用いることにより、得られる成形品の吸水性が低下する。このメカニズムついては明らかになっていないが、次のようなことが推測される。
【００３５】
本発明の組成物を重合して成形品を作製した場合、得られる成形品中には、化合物（ｂ１）又はメチルメタクリレート（ｂ２）と、１，４−ペンタジエン−３−オール（ｂ３）とからなる網目状の架橋構造体が形成されると考えられる。当該架橋構造体は、重合体（Ａ）の分子鎖と相互に絡まり合っていると考えられ、当該架橋構造体と重合体（Ａ）とが、「セミ相互侵入網目構造」を形成していると推定される。ここで、上述のとおり、１，４−ペンタジエン−３−オール（ｂ３）は重合性基間の距離が非常に近いため、前記架橋構造体は、架橋点間の距離が近いものとなると考えられる。そのため、成形品中の重合体（Ａ）粒子の表面付近が部分的に極めて剛直なものとなり、吸水膨潤が抑制され、成形品の吸水率が低下するものと考えられる。このように、水酸基を有する単量体を配合することで吸水率を低下させられることは、本発明者らが検討して初めて明らかになったことであり、まさに驚きである。生体親和性の低い芳香族基やフッ素原子等を導入することなく吸水率を低下させられることのメリットは非常に大きい。一方で、前述のように、「セミ相互侵入網目構造」を形成することにより、強度及び弾性率に優れるうえに、靭性にも優れた成形品となるものと考えられる。
【００３６】
吸水率の高い成形品を湿った状態で長期間使用した場合、成形品が着色したり、悪臭が発生したりする場合があった。さらに、成形品が吸水することにより、機械的性質が低下する場合もあった。なかでも、義歯床やマウスピースは、コーヒーやお茶などにより着色することや、長期間使用することにより悪臭を発することがあり、吸水率が高いことが大きな問題となっていた。したがって、本発明の樹脂組成物において１，４−ペンタジエン−３−オール（ｂ３）を用いることで、吸水率を大きく低減できることの意義は大きい。
【００３７】
本発明の樹脂組成物の好適な実施態様では、単量体（Ｂ）が、上記式（１）で表される化合物（ｂ１）７０〜９９．５質量％と１，４−ペンタジエン−３−オール（ｂ３）０．５〜３０質量％とを含有する。このとき、化合物（ｂ１）の含有率は、好適には８５質量％以上であり、より好適には９２質量％以上である。一方、化合物（ｂ１）の含有率は、好適には９９質量％以下であり、より好適には９８質量％以下である。また、１，４−ペンタジエン−３−オール（ｂ３）の含有率は、好適には１質量％以上であり、より好適には２質量％以上である。一方、１，４−ペンタジエン−３−オール（ｂ３）の含有率は、好適には１５質量％以下であり、より好適には８質量％以下である。
【００３８】
このとき、吸水率の低減を主眼に据えるのであれば、１，４−ペンタジエン−３−オール（ｂ３）の含有率を大きくした方が好ましい場合がある。具体的には、１，４−ペンタジエン−３−オール（ｂ３）の含有率を３質量％以上とすることが好ましい。このとき、化合物（ｂ１）の含有率は９７質量％以下とすることが好ましい。
【００３９】
ここで、単量体（Ｂ）中の主成分として上記式（１）で表される化合物（ｂ１）を用いた場合には、メチルメタクリレート（ｂ２）を用いた場合よりも、得られる成形品の吸水率を低下させることができる。化合物（ｂ１）は重合性基間の距離が近い架橋性単量体であり、後の実施例にも示すように、単量体（Ｂ）として化合物（ｂ１）のみを用いた場合でも、メチルメタクリレートを液剤の主成分とする義歯床用組成物の市販品（株式会社ジーシー製「アクロン」）よりも１０％以上見かけ飽和吸水率を低下させることができた。
【００４０】
化合物（ｂ１）は比較的親水性の化合物であるが、より疎水性のメチルメタクリレート（ｂ２）を用いたときよりも、得られる成形品の吸水率が低下することは驚きである。しかも、化合物（ｂ１）に加えて、分子内に水酸基を有する１，４−ペンタジエン−３−オール（ｂ３）を用いることによってその吸水率をさらに低下させることができる。
【００４１】
本発明の樹脂組成物の他の好適な実施態様では、単量体（Ｂ）が、メチルメタクリレート（ｂ２）７０〜９９．５質量％と１，４−ペンタジエン−３−オール（ｂ３）０．５〜３０質量％とを含有する。このとき、メチルメタクリレート（ｂ２）の含有率は、好適には８５質量％以上であり、より好適には９２質量％以上である。一方、メチルメタクリレート（ｂ２）の含有率は、好適には９９質量％以下であり、より好適には９８質量％以下である。また、１，４−ペンタジエン−３−オール（ｂ３）の含有率は、好適には１質量％以上であり、より好適には２質量％以上である。一方、１，４−ペンタジエン−３−オール（ｂ３）の含有率は、好適には１５質量％以下であり、より好適には８質量％以下である。
【００４２】
このとき、高弾性率や高強度とすることを主眼に据えるのであれば、１，４−ペンタジエン−３−オール（ｂ３）の含有率を小さくした方が好ましい場合がある。具体的には、１，４−ペンタジエン−３−オール（ｂ３）の含有率を５質量％以下とすることが好ましい。このとき、メチルメタクリレート（ｂ２）の含有率は９５質量％以上とすることが好ましい。
【００４３】
重合体（Ａ）とメチルメタクリレート（ｂ２）を含む組成物は、義歯床用組成物、歯科用接着剤あるいは骨セメントなどとして、現在最も広く用いられている組成物である。メチルメタクリレート（ｂ２）は重合体（Ａ）の粉剤を、短時間で膨潤させることができて操作性が良好である。また、当該組成物を硬化させて得られる成形品は高強度かつ高弾性率である。しかしながら、用途によっては靭性が不足する場合があり、このような場合に、比較的少量の１，４−ペンタジエン−３−オール（ｂ３）を加えることで、靭性を大きく改善できることの意義は大きい。また、比較的少量の１，４−ペンタジエン−３−オール（ｂ３）を加えるだけで吸水率を大きく低下させることもでき、実用上、極めて有用である。
【００４４】
単量体（Ｂ）は、本発明の効果を阻害しない範囲であれば、式（１）で表される化合物（ｂ１）、メチルメタクリレート（ｂ２）及び１，４−ペンタジエン−３−オール（ｂ３）以外の単量体を含有してもよい。このときの単量体としては、（ｂ１）、（ｂ２）及び（ｂ３）と共重合可能なものであれば特に制限されない。例えば、メチルアクリレート、エチル（メタ）アクリレート、イソプロピル（メタ）アクリレート、ｎ−プロピル（メタ）アクリレート、ｎ−ブチル（メタ）アクリレート、イソブチル（メタ）アクリレート、ｔ−ブチル（メタ）アクリレート、メトキシジエチレングリコール（メタ）アクリレート、エトキシジエチレングリコール（メタ）アクリレート、４−メタクリロキシエチルトリメリット酸無水物（４−ＭＥＴＡ）、４−アクリロキシエチルトリメティック酸（４−ＡＥＴ）、４−メタクリロキシエチルトリメリティック酸（４−ＭＥＴ）、２−メタクリロイルオキシエチルフェニルヒドロジェンホスフェート（Ｐｈｅｎｙｌ−Ｐ）などの単官能（メタ）アクリレート；エチレングリコールジ（メタ）アクリレート、ジエチレングリコールジ（メタ）アクリレート、トリエチレングリコールジ（メタ）アクリレート、テトラエチレングリコールジ（メタ）アクリレート、プロピレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、１，１０−デカンジオールジ（メタ）アクリレート、トリメチロールプロパントリ（メタ）アクリレート、トリメチロールメタントリ（メタ）アクリレート、２−［１０−（メタクリロイルオキシ）デシル］マロン酸（ＭＡＣ−１０）、１０−メタクリロイルオキシデシルジヒドロジェンホスフェート（ＭＤＰ）などの多官能（メタ）アクリレート；酢酸ビニルなどのカルボン酸ビニル；無水マレイン酸；アクリロニトリル；オレフィンなどが挙げられる。単量体（Ｂ）中の、（ｂ１）、（ｂ２）及び（ｂ３）以外の単量体の含有率は、通常２０質量％以下であり、１０質量％以下が好適であり、５質量％以下がより好適であり、２質量％以下がさらに好適である。
【００４５】
重合開始剤（Ｃ）は、単量体（Ｂ）を重合させることのできるものであれば特に限定されず、ラジカル重合開始剤や光重合開始剤などが使用される。ラジカル重合開始剤としては、有機過酸化物や有機アゾ化合物が好適に使用される。これらのラジカル重合開始剤は加熱することによってラジカルを発生させるものであっても構わないし、アミンなどの還元剤などと混合することによって常温でラジカルを発生させるものであっても構わない。また、光重合開始剤を使用する場合には増感剤と還元剤の組み合わせなどが採用される。
【００４６】
加熱することによってラジカルを発生させる重合開始剤としては、ベンゾイルパーオキサイド、２,４−ジクロルベンゾイルパーオキサイド、ｍ−トリルパーオキサイド、ｔ−ブチルパーオキシベンゾエート、ジ−ｔ−ブチルパーオキシイソフタレート、２,５−ジメチル−２,５−ジ（ベンゾイルパーオキシ）ヘキサン、２,５−ジメチル−２,５−ジ［（ｏ−ベンゾイル）ベンゾイルパーオキシ］ヘキサン、ｔ−ブチルパーオキシ−２−エチルヘキサノエート又はｔ−ブチルパーオキシイソプロピルカーボネートなどが例示される。
【００４７】
過酸化物と還元剤を組み合わせた、常温でラジカルを発生させるものとしては、過酸化物としては、ベンゾイルパーオキサイド、２,４−ジクロルベンゾイルパーオキシド、ｍ−トリルパーオキサイド、ｔ−ブチルパーオキシベンゾエート、ジ−ｔ−ブチルパーオキシイソフタレート、２,５−ジメチル−２,５−ジ（ベンゾイルパーオキシ）ヘキサン、２,５−ジメチル−２,５−ジ［（ｏ−ベンゾイル）ベンゾイルパーオキシ］ヘキサン、ｔ−ブチルパーオキシ−２−エチルヘキサノエート又はｔ−ブチルパーオキシイソプロピルカーボネートなどが例示され、還元剤としては、Ｎ，Ｎ−ジメチルアニリン、Ｎ，Ｎ−ジメチル−ｐ−トルイジン、Ｎ，Ｎ−ジメチル−ｍ−トルイジン，Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−i−プロピルアニリン、Ｎ，Ｎ−ジメチル−４−ｔ−プロピルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ジ（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−i−プロピルアニリン、Ｎ，Ｎ−ビス（２−ヒドロキシエチル）−４−ｔ−プロピルアニリン、Ｎ，Ｎ−ビス（２−ヒドロキシエチル）−３，５−ジ−i−プロピルアニリン、Ｎ，Ｎ−ビス（２−ヒドロキシエチル）−３，５−ジ−t−プロピルアニリン、４−ジメチルアミノ安息香酸メチル、４−ジメチルアミノ安息香酸エチル、４−ジメチルアミノ安息香酸ｎ−ブトキシエチル又は４−ジメチルアミノ安息香酸（２−メタクリロイルオキシ）エチル等の芳香族第３級アミンやトリメチルアミン、トリエチルアミン、Ｎ−メチルジエタノールアミン、Ｎ−エチルジエタノールアミン、Ｎ−ｎ-ブチルジエタノールアミン、Ｎ−ラウリルジエタノールアミン、ｐ−トリルジエタノールアミン、（２−ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート等の脂肪族第３級アミンやベンゼンスルフィン酸、ベンゼンスルフィン酸ナトリウム、ベンゼンスルフィン酸カリウム、ベンゼンスルフィン酸カルシウム、ベンゼンスルフィン酸リチウム、トルエンスルフィン酸、トルエンスルフィン酸ナトリウム、トルエンスルフィン酸カリウム、トルエンスルフィン酸カルシウム、トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸カリウム、２，４，６−トリエチルベンゼンスルフィン酸カルシウム、２，４，��−i−プロピルベンゼンスルフィン酸、２，４，６−トリイソプロピルベンゼンスルフィン酸カリウム、２，４，６−トリイソプロピルベンゼンスルフィン酸カルシウムなどのスルフィン酸またはその塩などが例示される。
【００４８】
また、光重合開始剤の場合の増感剤と還元剤としては、カンファーキノン、ベンジル、ジアセチル、ベンジルジメチルケタール、ベンジルジエチルケタール、ベンジルジ（２−メトキシエチル）ケタール、４,４’−ジメチルベンジル−ジメチルケタール、アントラキノン、１−クロロアントラキノン、２−クロロアントラキノン、１,２−ベンズアントラキノン、１−ヒドロキシアントラキノン、１−メチルアントラキノン、２−エチルアントラキノン、１−ブロモアントラキノン、チオキサントン、２−イソプロピルチオキサントン、２−ニトロチオキサントン、２−メチルチオキサントン、２,４−ジメチルチオキサントン、２,４−ジエチルチオキサントン、２,４−ジイソプロピルチオキサントン、２−クロロ−７−トリフルオロメチルチオキサントン、チオキサントン−１０,１０−ジオキシド、チオキサントン−１０−オキサイド、ベンゾインメチルエーテル、ベンゾインエチルエーテル、ベンゾインイソプロピルエーテル、ベンゾインイソブチルエーテル、ベンゾフェノン、ビス（４−ジメチルアミノフェニル）ケトン、４,４’−ビスジエチルアミノベンゾフェノン、２，４，６−トリメチルベンゾイルジフェニルホスフィンオキサイド，２，６−ジメトキシベンゾイルジフェニルホスフィンオキサイド，２，６−ジクロロベンゾイルジフェニルホスフィンオキサイド，２，３，５，６−テトラメチルベンゾイルフェニルホスフィンオキサイド，ベンゾイルジ−（２，６−ジメチルフェニル）ホスホネート，２，４，６−トリメチルベンゾイルエトキシフェニルホスフィンオキサイド，３，３’−カルボニルビス（７−ジエチルアミノ）クマリン，３−（４−メトキシベンゾイル）クマリン，２，４，６−トリス（トリクロロメチル）−ｓ−トリアジン，２，４，６−トリス（トリブロモメチル）−ｓ−トリアジン又は２−メチル−４，６−ビス（トリクロロメチル）−ｓ−トリアジンなどの増感剤や４−ジメチルアミノ安息香酸メチル、４−ジメチルアミノ安息香酸エチル、２−ジメチルアミノエチルメタクリレート、Ｎ，Ｎ−ビス｛（メタ）アクリロイルオキシエチル｝−Ｎ−メチルアミン、Ｎ−メチルジエタノールアミン、４−ジメチルアミノベンゾフェノンなどの３級アミンやジメチルアミノベンズアルデヒド、テレフタルアルデヒドなどのアルデヒド類や２−メルカプトベンゾオキサゾール、デカンチオール、３−メルカプトプロピルトリメトキシシラン、チオ安息香酸などのチオール基を有する化合物やベンゼンスルフィン酸、ベンゼンスルフィン酸ナトリウム、ベンゼンスルフィン酸カリウム、ベンゼンスルフィン酸カルシウム、ベンゼンスルフィン酸リチウム、トルエンスルフィン酸、トルエンスルフィン酸ナトリウム、トルエンスルフィン酸カリウム、トルエンスルフィン酸カルシウム、トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸カ��ウム、２，４，６−トリエチルベンゼンスルフィン酸カルシウム、２，４，６−i−プロピルベンゼンスルフィン酸、２，４，６−トリイソプロピルベンゼンスルフィン酸カリウム、２，４，６−トリイソプロピルベンゼンスルフィン酸カルシウムなどのスルフィン酸またはその塩などの還元剤が例示される。
【００４９】
本発明の組成物は、単量体（Ｂ）１００質量部に対して重合体（Ａ）１００〜２８０質量部を含有する。重合体（Ａ）の含有率が２８０質量部を超える場合には、本発明の組成物を、重合体（Ａ）の粉剤と単量体（Ｂ）の液剤とを用いて調製する場合に、重合体（Ａ）の粉剤が十分膨潤しないおそれがある。粉剤が十分膨潤しない場合、得られる成形品の機械的性質が低下するおそれがある。重合体（Ａ）の含有率は、２７０質量部以下であることがより好適である。一方、重合体（Ａ）の含有率が１００質量部未満である場合には、得られる成形品の機械的性質が低下するおそれや重合収縮率が高くなるおそれがある。重合体（Ａ）の含有率は、１８０質量部以上であることがより好適であり、２００質量部以上であることがさらに好適である。重合体（Ａ）の粉剤と単量体（Ｂ）の液剤とを用いて成形品を作製する場合における、得られる成形品の機械的性質の観点からは、重合体（Ａ）の含有率は、重合体（Ａ）が十分膨潤する範囲内において、多いほうが好ましい。
【００５０】
重合開始剤（Ｃ）の含有率は、単量体（Ｂ）１００質量部に対して通常０．０１〜１０質量部である。重合開始剤（Ｃ）の含有率が、単量体（Ｂ）１００質量部に対して０．０１質量部未満の場合には、重合反応を促進する効果が十分でなくなるおそれがある。好適には０．１質量部以上である。一方、重合開始剤（Ｃ）の含有率が、単量体（Ｂ）１００質量部に対して１０質量部を超える場合には、重合反応を促進する効果が頭打ちになるとともに、重合開始剤（Ｃ）に由来する溶出成分が増加するおそれもある。好適には５質量部以下である。
【００５１】
本発明の組成物は、本発明の効果を阻害しない範囲であれば、重合体（Ａ）、単量体（Ｂ）及び重合開始剤（Ｃ）以外の成分を含有しても構わない。例えば、フィラー、着色料、抗菌剤、香料などを用途に応じて配合することができる。本発明の組成物中の前記フィラーの含有率は、４０質量％以下が好適であり、２０質量％以下がより好適である。フィラーを含有することにより、得られる成形品の強度及び弾性率がより向上する。得られる成形品の吸水性をより低くできる観点からは、無機フィラーがより好適である。一方、重合体（Ａ）、単量体（Ｂ）、重合開始剤（Ｃ）およびフィラー以外の成分の含有率は、２０質量％未満であることが好適であり、１０質量％以下がより好適である。
【００５２】
本発明の組成物の好適な製造方法は、重合体（Ａ）の粉剤と、単量体（Ｂ）の液剤とを、重合開始剤（Ｃ）の存在下で混合して増粘させる方法である。粉剤と液剤とを混合した後、混合物は、ペースト状から餅状を経て、ゴム状へと、すなわち、粘性体から弾性体へと物理的に性状が変化する。ここで、餅状とは、粘性と流動性とを併せ持った状態である。餅状の組成物は、操作性が良いため、賦形する作業等を簡便に行える。重合体（Ａ）の粉剤と、単量体（Ｂ）の液剤とを混合した場合、２〜５分程度で餅状になる。このような短時間で餅状になることにより、組成物の調製や賦形が短時間で行えるので、メリットが大きい。粉剤と液剤とを混合する際には、組成物内部への気泡の混入を防止したい場合には、液剤中に粉剤を散布するか、粉剤中に液剤を浸み込ませるかした後、撹拌せずに静置して増粘させるのが好ましい。しかしながら、増粘速度を向上させたり、全体を均質にしたりするためには、撹拌することが好ましい。
【００５３】
重合体（Ａ）の粉剤と単量体（Ｂ）の液剤とを混合すると、粉剤を構成する重合体（Ａ）の粒子中に単量体（Ｂ）が徐々に含浸することにより当該粒子が膨潤する。組成物が餅状になったときには、単量体（Ｂ）が含浸した前記粒子は、成形時の応力によって容易に変形する程に軟化している。このとき、表面近傍に多量の単量体（Ｂ）が含浸することで前記粒子が膨潤していると考えられる。このようにして重合体（Ａ）の粒子が単量体（Ｂ）により膨潤していると考えられる。
【００５４】
一方、重合体（Ａ）の粉剤と単量体（Ｂ）の液剤とを混合すると、重合体（Ａ）の粉剤の隙間が単量体（Ｂ）の液剤で埋められる。組成物が餅状になったときには、前記単量体（Ｂ）中に重合体（Ａ）の一部が溶解していると考えられる。
【００５５】
重合体（Ａ）の粉剤と単量体（Ｂ）の液剤とを混合して得られる餅状の組成物は、上述のように、単量体（Ｂ）が含浸して膨潤した重合体（Ａ）の粒子と、当該粒子間の隙間を埋める形で存在する、重合体（Ａ）が溶解した単量体（Ｂ）の溶液からなる。
【００５６】
このような餅状の組成物を重合させた場合には、重合体（Ａ）の粒子の表面近傍に由来する部分において、重合体（Ａ）の粒子に含浸した単量体（Ｂ）中の、（ｂ１）又は（ｂ２）と、（ｂ３）とが共重合することにより、上述したセミ相互侵入網目構造が形成されているものと推定される。これにより、強度及び弾性率に優れるうえに靭性にも優れ、しかも低吸水率の成形品が得られるものと考えられる。得られる成形品の機械的性質の観点からは、単量体（Ｂ）の液剤の量が、重合体（Ａ）の粉剤を十分膨潤することができる範囲内において、少ないほうが好ましい。得られる成形品における、重合体（Ａ）の粒子に由来する部分の比率が多くなることにより、機械的性質がさらに向上する。
【００５７】
また、単量体（Ｂ）が、上記式（１）で表される化合物（ｂ１）又はメチルメタクリレート（ｂ２）と、１，４−ペンタジエン−３−オール（ｂ３）とを含有するとき、餅状の組成物を重合させた場合には、重合体（Ａ）の粒子の表面近傍に由来する部分において、重合体（Ａ）の粒子に含浸した単量体（Ｂ）中の化合物（ｂ１）又はメチルメタクリレート（ｂ２）と、１，４−ペンタジエン−３−オール（ｂ３）とが架橋することにより、極めて架橋密度の高いセミ相互侵入網目構造が形成されているものと推定される。これにより、成形品が剛直になり、吸水膨潤が抑制され、成形品の吸水率が低下するものと考えられる。また、化合物（ｂ１）又はメチルメタクリレート（ｂ２）と、１，４−ペンタジエン−３−オール（ｂ３）とからなる極めて密度の高い架橋構造体が重合体（Ａ）の粒子の表面近傍に由来する部分において形成されることにより、重合体（Ａ）の粒子の中心付近に由来する部分への水の侵入が抑制されるものと考えられ、このことも吸水性の低下に寄与していると考えられる。
【００５８】
重合体（Ａ）の粉剤の平均粒径は、特に制限されないが、２〜２００μｍであることが好適である。平均粒径が２μｍより小さい場合には、重合体（Ａ）の粉剤と単量体（Ｂ）の液剤とを混合する際に、粉剤が均一に分散しないおそれがある。平均粒径は１０μｍ以上がより好適であり、２０μｍ以上がさらに好適である。また、重合体（Ａ）の平均粒径が２００μｍより大きい場合には、粉剤の膨潤速度が遅くなりすぎるおそれがある。平均粒径は１５０μｍ以下がより好適であり、１００μｍ以下がさらに好適である。
【００５９】
重合開始剤（Ｃ）を混合する方法は特に制限されない。重合開始剤（Ｃ）を予め重合体（Ａ）の粉剤又は単量体（Ｂ）の液剤の少なくとも一方に含有させておいてもよいし、組成物の調製時に混合してもよい。重合開始剤（Ｃ）を重合体（Ａ）の粉剤又は単量体（Ｂ）の液剤の少なくとも一方に予め含有させておくことが、操作を簡便にできて好ましい。
【００６０】
重合体（Ａ）が予め重合開始剤（Ｃ）を含有していることが好ましい。すなわち、粉剤を構成する重合体（Ａ）の粒子が重合開始剤（Ｃ）を含有していることが好ましい。このような場合には、懸濁重合などによって重合体（Ａ）を製造するときに加えられた重合開始剤をそのまま使用することができる。また、重合開始剤（Ｃ）が複数種類の化合物を混合してラジカルを発生させるものである場合には、その一方を重合体（Ａ）に、他方を単量体（Ｂ）に、予め含有させておくこともできる。
【００６１】
重合体（Ａ）の粉剤と単量体（Ｂ）の液剤とを混合することによって、重合体（Ａ）の中に単量体（Ｂ）が浸透し、重合体（Ａ）が膨潤して徐々に粘度が上昇して餅状に至る。このようにして増粘させた後に賦形して成形品を製造することが好ましい。賦形する際の組成物は、十分に粘度が上昇していながらも流動性を保った餅状であることが好ましい。賦形は、型に充填したり、押し付けることによって、あるいは、手で形を整えたりすることなどにより行われる。
【００６２】
重合体（Ａ）の粉剤と、単量体（Ｂ）の液剤とを、重合開始剤（Ｃ）の存在下で混合した後、組成物が餅状を維持する時間は、特に制限されないが、組成物を賦形したりする作業に必要な時間は維持されることが好ましい。液剤として、本発明の単量体（Ｂ）を用いた場合には、作業するのに十分な時間、組成物が餅状を維持する。
【００６３】
本発明の組成物を、賦形した後、重合反応を行うことで、硬化した成形品が得られる。室温で重合反応が進行するような重合開始剤（Ｃ）を使用する場合には、混合しただけでも増粘と同時に重合反応が進行するが、熱や光を用いて重合反応を進行させる場合には、熱や光で処理するまでは実質的に重合反応は進行しない場合が多い。加熱することや、光照射することによって、賦形した後で重合反応を進行させることができるが、作業性を考慮すれば加熱する方法が好適である。例えば、温水に浸漬するだけでも簡単に重合反応を進行させることができる。重合する際に温度などの重合条件や重合時間などの調整により重合度を変えることによって、組成物の硬さを上昇させることもできるから、用途に応じて、所望の硬さを有する成形品を容易に得ることができる。
【００６４】
重合体（Ａ）の粉剤と、単量体（Ｂ）の液剤とを、重合開始剤（Ｃ）の存在下で混合して得られる、餅状になった組成物は、単量体（Ｂ）が含浸して膨潤した重合体（Ａ）の粒子と、当該粒子間の隙間を埋める形で存在する、重合体（Ａ）が溶解した単量体（Ｂ）の溶液からなる。このような餅状の組成物を重合した場合には、重合体（Ａ）の粉末を構成する粒子は、重合した後も概ねその形状を維持する。このような重合体（Ａ）の粒子に由来する粒子形状の部分の隙間は、単量体（Ｂ）が重合により硬化したものにより埋められる。このように、重合して得られる成形品が、重合体（Ａ）の粒子に由来する粒子形状の部分とその隙間を埋める単量体（Ｂ）に由来する部分からなることが好適である。これにより、強度、弾性率及び靭性がさらに向上する。成形品における、重合体（Ａ）の粒子に由来する部分の粒子形状は、球に近い形状であってもよいし、歪んだ形状であっても構わない。成形時の圧力により、重合体（Ａ）の粒子に由来する部分の形状が歪む場合がある。
【００６５】
このとき、成形品における、重合体（Ａ）の粒子に由来する部分の比率ができるだけ大きいことが好ましい。そうすることにより、「セミ相互侵入網目構造」が形成されていると推定される重合体（Ａ）の粒子に由来する部分同士が接近した構造をとることができる。これにより成形品の強度、弾性率及び靭性がさらに向上する。重合体（Ａ）の粒子に由来する部分と単量体（Ｂ）の液剤に由来する部分からなる成形品の構造は、成形品を薄くスライスして得られる薄切片を光学顕微鏡により観察することなどにより確認することができる。
【００６６】
前述のとおり、重合体（Ａ）及び単量体（Ｂ）は安全性が高いと考えられる。また、上述した、重合体（Ａ）の粉剤と単量体（Ｂ）の液剤を用いる本発明の組成物の製造方法によれば、容易に組成物を作製できるうえに、得られた組成物を用いて成形品を作製することも容易である。したがって、本発明の組成物は、医療用組成物として好適に用いられる。当該医療用組成物の好適な実施態様は骨セメントである。
【００６７】
前記医療用組成物は、歯科用組成物として好適に用いられる。具体的には、歯科用接着剤として好適に用いることができる。歯科用接着剤は、エナメル質や象牙質などの歯質と、歯科用金属、歯科用レジン、歯科用陶材などとを接着させるものである。線膨脹係数や弾性率の大きく異なる材料を接着し、接着後は繰り返しの荷重を受けるために、優れた靭性を有することが望まれるし、口腔内で使用されるので低吸水率であることも望まれるので、本発明の組成物が好適に用いられる。また、当該歯科用組成物を硬化させてなる義歯床又はマウスピースが好適な実施態様である。通常、義歯の作製は、患者の口腔内の印象を採取して石膏模型を作製した後、石膏模型上でワックスを用いて義歯床部を形成し、これに人工歯を配列して作製したロウ義歯を埋没材を用いてフラスコ内に埋没してロウ義歯の型を取った後、熱湯等でワックスを流して義歯床部分の空洞を埋没材中に形成させる。この空洞に餅状の組成物を填入して重合、硬化させた後、埋没材から取り出して、最終段階の形態修正や研磨が施されて完成する。また、マウスピースの作製方法は、人口歯を配列する点を除けば、義歯の作製方法とほぼ同じである。本発明の組成物を用いて作製した義歯床やマウスピースは、高い強度及び高い弾性率を有するうえに、優れた靭性をも有することから、肉厚が薄くても十分な強度を有し、しかも、咬合圧や衝撃等による破損を抑制することができる。得られる成形品の吸水率が低いため、コーヒー等による義歯床やマウスピースの着色や悪臭の発生が起きにくいうえに、機械的性質も低下しにくい。
【００６８】
メチルメタクリレート単位を７０質量％以上含有する重合体（Ａ）の粉剤と、
下記式（１）
【００６９】
【化９】
2015046100.tif 000011
【００７０】
［式中、Ｒ１及びＲ２は、それぞれ独立に水素原子又はメチル基を示し、Ｒ１及びＲ２のうち、少なくとも１つが水素原子である。］
で表される化合物（ｂ１）及びメチルメタクリレート（ｂ２）から選択される少なくとも１種の化合物７０〜９９．５質量％と、下記式（２）
【００７１】
【化１０】
2015046100.tif 000012
【００７２】
で表される１，４−ペンタジエン−３−オール（ｂ３）０．５〜３０質量％とを含有する単量体（Ｂ）の液剤、とからなり、前記粉剤又は前記液剤の少なくとも一方が重合開始剤（Ｃ）を含有するキットも本発明の好適な実施態様である。
【００７３】
このようなキットは、該粉剤及び該液剤の２成分を混合するのみの容易な操作で組成物を調製することができる。キットの用途は特に限定されるものではないが、医療用キットが好適であり、中でも骨セメント用キットが好適な実施態様である。また、歯科用キットも好適であり、中でも、歯科用接着剤キット、義歯床用キット又はマウスピース用キットが好適な実施態様である。このようなキットを用いて、粉剤又は液剤に重合開始剤（Ｃ）を含有させる方法としては、組成物の製造方法のところで説明した方法を採用できる。
【実施例】
【００７４】
以下、実施例を用いて本発明を説明する。実施例における試験片の作製や測定は、２３℃、湿度５０％の実験室にて実施した。本実施例で用いた単量体は以下のとおりである。【００７５】
［単量体］
（ｂ１）メタクリル酸ビニル（ＶＭＡ）
［上記式（１）で表される単量体であり、Ｒ１がメチル基であり、Ｒ２が水素原子である。］
２５℃における比重：０．９３３ｇ／ｍｌ
（ｂ２）メチルメタクリレート（ＭＭＡ）
２５℃における比重：０．９３６ｇ／ｍｌ
（ｂ３）１，４−ペンタジエン−３−オール（１４ＰＤ３ＯＨ）
［上記式（２）で表される単量体である。］
２５℃における比重：０．８６５ｇ／ｍｌ【００７６】
実施例１
懸濁重合によって製造された、ポリメチルメタクリレートの粉剤（根上工業株式会社製「ハイパールＤ−１００Ｍ」：重量平均分子量５００，０００、平均粒径約５０〜８０μｍ、ベンゾイルパーオキサイド０．５〜１．０質量％含有）４ｇと、メタクリル酸ビニル（以下、ＶＭＡと略記することがある）１．９８ｍｌ（１．８５ｇ）及び１，４−ペンタジエン−３−オール（以下、１４ＰＤ３ＯＨと略記することがある）０．０２ｍｌ（０．０２ｇ）を混合した液剤とを混和し静置した。粉液比は、２．０ｇ／ｍｌとした。単量体（Ｂ）中の１，４−ペンタジエン−３−オールの含有率は０．９２質量％であった。また、単量体（Ｂ）１００質量部に対して重合体（Ａ）を２１５質量部配合した。約３分後に、餅状態となった混和物を、２ｍｍ×２ｍｍ×２５ｍｍの試験片が成形できるテフロン（登録商標）型に填入してクランプし、恒温チャンバー（エスペック社製「ＳＴ−１０１Ｂ１」）内にて６５℃で６０ｍｉｎ、続いて１００℃で９０ｍｉｎ加熱して重合を進行させた。自然放冷後、テフロン（登録商標）型から取り出した試験片を空気中に一日放置した後、三点曲げ試験及び吸水性試験に供した。【００７７】
三点曲げ試験には、万能試験機（インストロン５５４４）を用いた。支点間距離：２０ｍｍ、クロスヘッドスピード：０．５ｍｍ／ｍｉｎに設定し、曲げ弾性係数、曲げ強さ、最大撓み量および破断エネルギーをそれぞれ測定した。各測定につき５点の試料を測定した。破断しない場合には約１０ｍｍ撓んだところで試験を停止した。４種の曲げ特性測定の結果を表１及び図２〜５に示す。【００７８】
吸水性試験は、試験片を３７℃の水に１８０日間浸漬し、吸水率の上昇が認められなくなった時の、当該試験片の見掛け飽和吸水率を測定することにより行った。ここで、見掛け飽和吸水率（質量％）は、水への浸漬後の試験片の質量の増加を、浸漬前の試験片の質量で割った数字に１００をかけたものである。このときの結果を図６に示す。【００７９】
実施例２〜７、比較例１
ＶＭＡと１４ＰＤ３ＯＨの使用量を以下のように変更したこと以外は、実施例１と同様にして試験片の作製及び評価（三点曲げ試験及び吸水性試験）を行った。その結果を表１及び図２〜６に示す。実施例７と比較例１については、吸水性試験のみを行った。
・実施例２
ＶＭＡ：１．９６ｍｌ（１．８３ｇ）、１４ＰＤ３ＯＨ：０．０４ｍｌ（０．０４ｇ）
単量体（Ｂ）中の液剤中の１４ＰＤ３ＯＨの含有率：１．８６質量％
単量体（Ｂ）１００質量部に対する重合体（Ａ）の量：２１５質量部
・実施例３
ＶＭＡ：１．９４ｍｌ（１．８１ｇ）、１４ＰＤ３ＯＨ：０．０６ｍｌ（０．０５ｇ）
単量体（Ｂ）中の液剤中の１４ＰＤ３ＯＨの含有率：２．７９質量％
単量体（Ｂ）１００質量部に対する重合体（Ａ）の量：２１５質量部
・実施例４
ＶＭＡ：１．９２ｍｌ（１．７９ｇ）、１４ＰＤ３ＯＨ：０．０８ｍｌ（０．０７ｇ）
単量体（Ｂ）中の液剤中の１４ＰＤ３ＯＨの含有率：３．７２質量％
単量体（Ｂ）１００質量部に対する重合体（Ａ）の量：２１５質量部
・実施例５
ＶＭＡ：１．９０ｍｌ（１．７７ｇ）、１４ＰＤ３ＯＨ：０．１０ｍｌ（０．０９ｇ）
単量体（Ｂ）中の液剤中の１４ＰＤ３ＯＨの含有率：４．６６質量％
単量体（Ｂ）１００質量部に対する重合体（Ａ）の量：２１５質量部
・実施例６
ＶＭＡ：１．８０ｍｌ（１．６８ｇ）、１４ＰＤ３ＯＨ：０．２０ｍｌ（０．１７ｇ）
単量体（Ｂ）中の液剤中の１４ＰＤ３ＯＨの含有率：９．３４質量％
単量体（Ｂ）１００質量部に対する重合体（Ａ）の量：２１６質量部
・実施例７
ＶＭＡ：１．６０ｍｌ（１．４９ｇ）、１４ＰＤ３ＯＨ：０．４０ｍｌ（０．３５ｇ）
単量体（Ｂ）中の液剤中の１４ＰＤ３ＯＨの含有率：１８．８０質量％
単量体（Ｂ）１００質量部に対する重合体（Ａ）の量：２１８質量部
・比較例１
ＶＭＡ：１．００ｍｌ（０．９３ｇ）、１４ＰＤ３ＯＨ：１．００ｍｌ（０．８７ｇ）
単量体（Ｂ）中の液剤中の１４ＰＤ３ＯＨの含有率：４８．１１質量％
単量体（Ｂ）１００質量部に対する重合体（Ａ）の量：２２３質量部【００８０】
比較例２
単量体（Ｂ）として、ＶＭＡ：２．００ｍｌ（１．８７ｇ）のみを用いた以外は実施例１と同様にして試験片の作製及び評価（三点曲げ試験及び吸水性試験）を行った。その結果を表１及び図２〜６に示す。【００８１】
実施例８
実施例１と同じポリメチルメタクリレートの粉剤４ｇと、メタクリル酸メチル（以下、ＭＭＡと略記することがある）１．９８ｍｌ（１．８５ｇ）及び１，４−ペンタジエン−３−オール０．０２ｍｌ（０．０２ｇ）を混合した液剤とを混和し静置した。約５分後に、餅状態となった混和物を用い、実施例１と同様に成形して試験片を得て、三点曲げ試験に供した。その結果を表１に示す。【００８２】
実施例９及び１０
ＭＭＡと１４ＰＤ３ＯＨの使用量を以下のように変更したこと以外は、実施例８と同様にして試験片の作製及び評価（三点曲げ試験）を行った。その結果を表１に示す。
・実施例９
ＭＭＡ：１．９６ｍｌ（１．８４ｇ）、１４ＰＤ３ＯＨ：０．０４ｍｌ（０．０４ｇ）
単量体（Ｂ）中の液剤中の１４ＰＤ３ＯＨの含有率：１．８５質量％
単量体（Ｂ）１００質量部に対する重合体（Ａ）の量：２１４質量部
・実施例１０
ＭＭＡ：１．９０ｍｌ（１．７８ｇ）、１４ＰＤ３ＯＨ：０．１０ｍｌ（０．０９ｇ）
単量体（Ｂ）中の液剤中の１４ＰＤ３ＯＨの含有率：４．６４質量％
単量体（Ｂ）１００質量部に対する重合体（Ａ）の量：２１５質量部【００８３】
実施例１１
実施例１と同じポリメチルメタクリレートの粉剤４ｇと、メタクリル酸メチル１．９８ｍｌ（１．８５ｇ）及び１，４−ペンタジエン−３−オール０．０２ｍｌ（０．０２ｇ）を混合した液剤とを混和し静置した。単量体（Ｂ）中の液剤中の１，４−ペンタジエン−３−オールの含有率は０．９２質量％であった。このとき、単量体（Ｂ）１００質量部に対して重合体（Ａ）を２１４質量部配合した。約５分後に、餅状態となった混和物を用い、実施例１と同様に成形して試験片を得て、三点曲げ試験及び吸水性試験に供した。吸水試験に際しては、試験期間を９０日とした。以上の結果を表２に示す。【００８４】
実施例１２〜２０
ＭＭＡと１４ＰＤ３ＯＨの使用量を以下のように変更したこと以外は、実施例１１と同様にして試験片の作製及び評価（三点曲げ試験及び吸水性試験）を行った。その結果を表２に示す。
・実施例１２
ＭＭＡ：１．９６ｍｌ（１．８３ｇ）、１４ＰＤ３ＯＨ：０．０４ｍｌ（０．０３ｇ）
単量体（Ｂ）中の液剤中の１４ＰＤ３ＯＨの含有率：１．８５質量％
単量体（Ｂ）１００質量部に対する重合体（Ａ）の量：２１４質量部
・実施例１３
ＭＭＡ：１．９４ｍｌ（１．８２ｇ）、１４ＰＤ３ＯＨ：０．０６ｍｌ（０．０５ｇ）
単量体（Ｂ）中の液剤中の１４ＰＤ３ＯＨの含有率：２．７８質量％
単量体（Ｂ）１００質量部に対する重合体（Ａ）の量：２１４質量部
・実施例１４
ＭＭＡ：１．９２ｍｌ（１．８０ｇ）、１４ＰＤ３ＯＨ：０．０８ｍｌ（０．０７ｇ）
単量体（Ｂ）中の液剤中の１４ＰＤ３ＯＨの含有率：３．７１質量％
単量体（Ｂ）１００質量部に対する重合体（Ａ）の量：２１４質量部
・実施例１５
ＭＭＡ：１．９０ｍｌ（１．７８ｇ）、１４ＰＤ３ＯＨ：０．１０ｍｌ（０．０９ｇ）
単量体（Ｂ）中の液剤中の１４ＰＤ３ＯＨの含有率：４．６４質量％
単量体（Ｂ）１００質量部に対する重合体（Ａ）の量：２１４質量部
・実施例１６
ＭＭＡ：１．８８ｍｌ（１．７６ｇ）、１４ＰＤ３ＯＨ：０．１２ｍｌ（０．１０ｇ）
単量体（Ｂ）中の液剤中の１４ＰＤ３ＯＨの含有率：５．５７質量％
単量体（Ｂ）１００質量部に対する重合体（Ａ）の量：２１５質量部
・実施例１７
ＭＭＡ：１．８６ｍｌ（１．７４ｇ）、１４ＰＤ３ＯＨ：０．１４ｍｌ（０．１２ｇ）
単量体（Ｂ）中の液剤中の１４ＰＤ３ＯＨの含有率：６．５０質量％
単量体（Ｂ）１００質量部に対する重合体（Ａ）の量：２１５質量部
・実施例１８
ＭＭＡ：１．８４ｍｌ（１．７２ｇ）、１４ＰＤ３ＯＨ：０．１６ｍｌ（０．１４ｇ）
単量体（Ｂ）中の液剤中の１４ＰＤ３ＯＨの含有率：７．４４質量％
単量体（Ｂ）１００質量部に対する重合体（Ａ）の量：２１５質量部
・実施例１９
ＭＭＡ：１．８２ｍｌ（１．７０ｇ）、１４ＰＤ３ＯＨ：０．１８ｍｌ（０．１６ｇ）
単量体（Ｂ）中の液剤中の１４ＰＤ３ＯＨの含有率：８．３７質量％
単量体（Ｂ）１００質量部に対する重合体（Ａ）の量：２１５質量部
・実施例２０
ＭＭＡ：１．８０ｍｌ（１．６８ｇ）、１４ＰＤ３ＯＨ：０．２０ｍｌ（０．１７ｇ）
単量体（Ｂ）中の液剤中の１４ＰＤ３ＯＨの含有率：９．３１質量％
単量体（Ｂ）１００質量部に対する重合体（Ａ）の量：２１５質量部【００８５】
比較例３
単量体（Ｂ）として、ＭＭＡ：２．００ｍｌ（１．８７ｇ）のみを用いた以外は実施例１１と同様にして試験片の作製及び評価（三点曲げ試験及び吸水性試験）を行った。その結果を表２に示す。【００８６】
比較例４
市販のアクリル系義歯床用レジンである「アクロン」（株式会社ジーシー製）を用いて、その取扱説明書に指示された方法により２ｍｍ×２ｍｍ×２５ｍｍの大きさの試験片を作製した後、三点曲げ試験及び吸水性試験を行った。その結果を表１〜２及び図２〜１１に示す。【００８７】
【表１】
2015046100.tif 000013
【００８８】
【表２】
2015046100.tif 000014
【００８９】
図２〜５は、単量体（Ｂ）中の主成分がＶＭＡである場合において、実施例１〜６及び比較例２において作製した試験片について、横軸に１４ＰＤ３ＯＨの含有率を、縦軸に曲げ弾性係数（図２）、曲げ強さ（図３）、最大撓み量（図４）及び破断エネルギー（図５）を、それぞれプロットしたグラフである。これらのグラフからわかるように、１４ＰＤ３ＯＨの含有率が増加するに従って、曲げ弾性係数及び曲げ強さは低下するが、その低下はあまり大きくない。一方、１４ＰＤ３ＯＨの含有率が増加するに従って、最大撓み量及び破断エネルギーは顕著に増加する。わずか１質量％加えるだけで、市販品の２倍以上の値を示すことがわかる。【００９０】
図６は、単量体（Ｂ）中の主成分がＶＭＡである場合において、実施例１〜７及び比較例１、２において作製した試験片について、横軸に１４ＰＤ３ＯＨの含有率を、縦軸に見掛け飽和吸水率（質量％）をプロットしたグラフである。単量体（Ｂ）中の全量がＶＭＡである比較例２においても、単量体の主成分をＭＭＡとする市販義歯床用レジン「アクロン」よりも１０質量％以上見掛け飽和吸水率が低下することがわかる。そして、ＶＭＡに対して１４ＰＤ３ＯＨを配合すると大きく見掛け飽和吸水率が低下することがわかる。約１０質量％程度の１４ＰＤ３ＯＨを含有するところで最小になり、それ以上の含有率では見掛け飽和吸水率が増加する。【００９１】
図７〜１０は、単量体（Ｂ）中の主成分がＭＭＡである場合において、実施例１１〜２０及び比較例３において作製した試験片について、横軸に１４ＰＤ３ＯＨの含有率を、縦軸に曲げ弾性係数（図７）、曲げ強さ（図８）、最大撓み量（図９）及び破断エネルギー（図１０）を、それぞれプロットしたグラフである。これらのグラフからわかるように、１４ＰＤ３ＯＨの含有率が３質量％までは、曲げ弾性係数はＭＭＡ単独の時と同程度以上であり、実施例１２（ＭＭＡ２．７８質量％）では有意に上昇した。１４ＰＤ３ＯＨの含有率が３質量％までは、曲げ強さはＭＭＡ単独の時とほとんど変わらない。３質量％を超えて配合すると曲げ弾性係数及び曲げ強さは徐々に低下するが、５質量％くらいまでは比較的高い値を維持することができる。一方、１４ＰＤ３ＯＨの含有率が増加するに従って、最大撓み量及び破断エネルギーは顕著に増加する。わずか１質量％加えるだけで大幅に増加し、２質量％を超えると破断しない試料が含まれるようになり、４質量％を超えるともはや破断しない。【００９２】
図１１は、単量体（Ｂ）中の主成分がＭＭＡである場合において、実施例１１〜２０及び比較例３において作製した試験片について、横軸に１４ＰＤ３ＯＨの含有率を、縦軸に見掛け飽和吸水率（質量％）をプロットしたグラフである。単量体（Ｂ）中の全量がＭＭＡである比較例３は、単量体の主成分をＭＭＡとする市販義歯床用レジン「アクロン」と同程度の見掛け飽和吸水率を有する。そして、ＭＭＡに対して約１質量％の１４ＰＤ３ＯＨを配合するだけで見掛け飽和吸水率が大きく低下し、「アクロン」から２４％減少する。実施例１１〜２０において、水中に浸漬したときに見掛け飽和吸水率に達するまでに要する時間は、単量体（Ｂ）中の全量がＭＭＡである比較例３よりも短く、２週間でほぼ一定値になった。すなわち、本発明の成形品は、吸水速度が速いにもかかわらず飽和吸水率は低いという興味深い現象が観察された。なお、実施例２０（ＭＭＡ９．３１質量％）では、水中浸漬時間が長くなると重量が減少しており、未反応の単量体が溶出していることが示唆された。この現象は、実施例１７〜１９（ＭＭＡ６．５０〜８．３７質量％）でもある程度観察された。したがって、用途によっては単量体の溶出を考慮する必要があると考えられる。【００９３】
実施例２１
本発明の組成物を重合させた成形品の組織構造を観察した。粉剤としてポリメチルメタクリレート粒子中に顔料（ダークピンク）を含む粉剤［株式会社ジーシー製「アクロン」の粉剤（該当規格：ＪＩＳ  Ｔ６５０１「義歯床用アクリル系レジン（第一種）」）］を用いたこと以外は、実施例６と同様にして試験片を作製した。試験片を２ｍｍ×２ｍｍ×１０ｍｍに切断し、ミクロトーム用シリコン包埋板に入れてエポキシ樹脂（エポフィックス冷間埋込樹脂、ストルアス社製）で包埋し、２４時間かけて硬化させた。エポキシ樹脂に包埋された試験片はミクロトーム（ＵＬＴＲＡＣＵＴ  Ｅ、Ｌｅｉｃａ社製）を用いて硝子ナイフ（４５°）で切削し、厚さ約５μｍの薄切片を得た。薄切片試料は光学顕微鏡（オリンパス株式会社製、「ＢＸ５１」）を用いて透過光にて２００倍（対物レンズ２０倍、接眼レンズ１０倍）の条件下で観察し、接眼レンズに取り付けたデジタルカメラ（Ｃａｎｏｎ  ＰｏｗｅｒＳｈｏｔ  Ｓ９５）で薄切片を撮影した。薄切片の顕微鏡画像を図１に示す。【００９４】
図１において、複数の黒い円が見られる。当該円が黒いのは、ポリメチルメタクリレートに含有されている顔料によるものであり、これにより、当該円がポリメチルメタクリレートの粒子に由来する部分であることが分かる。一方、当該円の隙間の部分は白く、光が透過している。したがって、当該部分は顔料を含まない液剤（ＶＭＡと１４ＰＤ３ＯＨの混合物）に由来する部分であることが分かる。【００９５】
図１において、黒いポリメチルメタクリレートの粒子に由来する部分同士がほぼ接する状態となり、液剤（ＶＭＡと１４ＰＤ３ＯＨの混合物）に由来する光が透過した部分の面積が非常に小さくなっていた。
【図１】
2015046100.tif 000020
【図２】
2015046100.tif 000021
【図３】
2015046100.tif 000022
【図４】
2015046100.tif 000023
【図５】
2015046100.tif 000024
【図６】
2015046100.tif 000025
【図７】
2015046100.tif 000026
【図８】
2015046100.tif 000027
【図９】
2015046100.tif 000028
【図１０】
2015046100.tif 000029
【図１１】
2015046100.tif 000030
【国際調査報告】
2015046100.tif 000031
2015046100.tif 000032
2015046100.tif 000033
2015046100.tif 000034